(57)【要約】【課題】単位長さ当たりの誘導電圧が、３００Ｖ／ｋｍ以上の高電圧域まで良好な電磁遮蔽特性が得られるとともに、作業性が良好でコストの低減を図った電磁遮蔽ケーブルを提供する。【解決手段】ケーブル心線２の上に、導電層４と電磁遮蔽層８とが順次形成されてなる電磁遮蔽ケーブルにおいて、前記電磁遮蔽層８を、方向性ケイ素鋼のテープ材１０ａ，１０ｂと電磁鉄のテープ材１２ａ，１２ｂとを組み合わせて構成するとともに、方向性ケイ素鋼のテープ材の厚み１０ａ，１０ｂを、０．２９ｍｍ以上０．３１ｍｍ以下としている。【選択図】        図１
2004234870.tif 000002
【特許請求の範囲】
【請求項１】
ケーブル心線の外周に導電層が設けられ、この導電層の外周に電磁遮蔽層が設けられている電磁遮蔽ケーブルにおいて、
前記電磁遮蔽層が、方向性ケイ素鋼からなるテープ材と電磁鉄からなるテープ材とを前記導電層の外周に同心に巻き付けて構成され、前記方向性ケイ素鋼からなるテープ材の厚みが、０．２９ｍｍ以上０．３１ｍｍ以下に設定されていることを特徴とする電磁遮蔽ケーブル。
【請求項２】
前記方向性ケイ素鋼のテープ材の鉄損（Ｗ１７／５０）が、１．００（Ｗ／ｋｇ）以下であって、磁束密度（Ｂ８）が、１．８０（Ｔ）以上である請求項１記載の電磁遮蔽ケーブル。
【発明の詳細な説明】
【０００１】
【発明の属する技術分野】
本発明は、電磁遮蔽ケーブルに関する。
【０００２】
【従来の技術】
一般に、送電線等に近接して布設される通信用ケーブルなどは、送電線からの電磁界の影響を受けるのを防止する必要があるために、従来より電磁遮蔽ケーブルが使用されている。
【０００３】
従来の電磁遮蔽ケーブルは、ケーブル心線の上に、導電層と電磁遮蔽層とが、順次形成されて構成されている。そして、導電層としては、低抵抗のＡｌやＣｕなどでできたコルゲート管等が使用され、また、電磁遮蔽層としては、高透磁率材料である方向性ケイ素鋼からなるテープ材、あるいは、電磁鉄のテープ材を単独に使用し、このテープ材を、導電層の上に巻き付けて構成されている。
【０００４】
ところで、近年の電力需要の増大により、送電線の送電効率を高める必要から、送電線に加える電圧を従来よりも昇圧する傾向がある。したがって、これに伴い、単位長さ当たりの誘導電圧が、例えば、３００Ｖ／ｋｍ以上の高誘導電圧域においても、高い電磁遮蔽特性を有するケーブルが要求されている。
【０００５】
しかしながら、電磁遮蔽層として、方向性ケイ素鋼からなるテープ材を単独で使用する場合、あるいは、電磁鉄からなるテープ材を単独で使用する場合には、いずれも、単位長さ当たりの誘導電圧が、例えば、３００Ｖ／ｋｍ以上の高電圧域では、電磁遮蔽特性が劣化してしまう。
【０００６】
このため、方向性ケイ素鋼と電磁鉄の各テープ材を組み合わせて遮蔽層を構成した電磁遮蔽ケーブルも提案されている（例えば、特許文献１参照）。
【０００７】
【特許文献１】
特開平６−１８７８４６号公報（第２頁、図１）
【０００８】
【発明が解決しようとする課題】
しかしながら、方向性ケイ素鋼と電磁鉄の各テープ材を組み合わせて遮蔽層を構成する電磁遮蔽ケーブルにおいては、方向性ケイ素鋼のテープ材の厚みが、厚過ぎると、冬季のような低温の製造環境では、巻き付け作業中にテープ材に割れが生じて作業が困難となり、逆に薄過ぎると、十分な電磁遮蔽効果を得るためには、複数層に巻き付けねばならず、その分工数が増えることになる。また、方向性ケイ素鋼の薄いテープ材を形成するには、圧延工程が必要となるために、その分単価が高くなるという難点もある。
【０００９】
また、方向性ケイ素鋼は、多種類あり、広い誘導電圧域で良好な電磁遮蔽特性を得るには、その選定が重要である。
【００１０】
本発明は、上述のような点に鑑みて為されたものであって、単位長さ当たりの誘導電圧が、３００Ｖ／ｋｍ以上の高電圧域まで良好な電磁遮蔽特性が得られるとともに、作業性が良好でコストの低減を図った電磁遮蔽ケーブルを提供することを主たる目的とし、さらに、最適な方向性ケイ素鋼を用いた電磁遮蔽ケーブルを提供することを目的とする。
【００１１】
【課題を解決するための手段】
本発明では、上記目的を達成するために、次のように構成している。
【００１２】
すなわち、本発明の電磁遮蔽ケーブルは、ケーブル心線の外周に導電層が設けられ、この導電層の外周に電磁遮蔽層が設けられている電磁遮蔽ケーブルにおいて、前記電磁遮蔽層が、方向性ケイ素鋼からなるテープ材と電磁鉄からなるテープ材とを前記導電層の外周に同心に巻き付けて構成され、前記方向性ケイ素鋼からなるテープ材の厚みが、０．２９ｍｍ以上０．３１ｍｍ以下に設定されている。
【００１３】
本発明によると、方向性ケイ素鋼と電磁鉄との各テープ材を組み合わせて電磁遮蔽層を構成することで、各テープ材をそれぞれ単独で使用する場合に比較して、広い誘導電圧域で、電磁遮蔽特性が大幅に改善され、さらに、方向性ケイ素鋼のテープ材の厚みを、０．２９ｍｍ以上０．３１ｍｍ以下としているので、方向性ケイ素鋼のテープ材の巻き付け作業において、冬季のような低温の製造環境においても、テープ材に割れが生じたりすることもなく、また、十分な電磁遮蔽効果を得るために、複数層に巻き付けねばならないといったこともなく、作業性が向上する。
【００１４】
本発明の好ましい実施態様においては、前記方向性ケイ素鋼のテープ材の鉄損（Ｗ１７／５０）が、１．００（Ｗ／ｋｇ）以下であって、磁束密度（Ｂ８）が、１．８０（Ｔ）以上である。
【００１５】
ここで、Ｗ１７／５０は、周波数５０Ｈｚ、最大磁束密度１７Ｔのときの鉄損であることを示し、Ｂ８は、磁化力８００Ａ／ｍにおける磁束密度であることを示している。
【００１６】
本発明によると、鉄損（Ｗ１７／５０）が、１．００（Ｗ／ｋｇ）以下であって、磁束密度（Ｂ８）が、１．８０（Ｔ）以上である方向性ケイ素鋼のテープ材を使用することで、低電圧域から高電圧域までの広い電圧領域に亘って良好な電磁遮蔽特性が得られる。
【００１７】
【発明の実施の形態】
以下、図面によって本発明の実施の形態について詳細に説明する。
【００１８】
（実施の形態１）
図１は、本発明の一つの実施の形態に係る電磁遮蔽ケーブルの構成を示す側面図である。
【００１９】
同図において、１は電磁遮蔽ケーブルの全体を示し、２はケーブル心線、４はＡｌでできたコルゲート管からなる導電層、６はポリエチレンテープでできた押さえ巻き層、８は電磁遮蔽層である。
【００２０】
この電磁遮蔽層８は、高透磁率材料である方向性ケイ素鋼からなる２枚のテープ材１０ａ，１０ｂと、電磁鉄からなる２枚のテープ材１２ａ，１２ｂとを、導電層４の外周に、この順序で同心に巻き付けて構成されている。
【００２１】
この実施の形態では、方向性ケイ素鋼からなる２枚のテープ材１０ａ，１０ｂの巻き付け作業性を向上させてコストの低減を図るために、これらテープ材１０ａ，１０ｂの厚みを、０．２８ｍｍ以上０．３２ｍｍ以下、好ましくは、０．２９ｍｍ以上０．３１ｍｍ以下、具体的には、０．３０ｍｍとし、幅は３３ｍｍとしている。
【００２２】
さらに、この実施の形態では、方向性ケイ素鋼からなる２枚のテープ材１０ａ，１０ｂの鉄損は、周波数５０Ｈｚ、最大磁束密度１７Ｔにおいて、１．００（Ｗ／ｋｇ）以下、例えば、０．９５（Ｗ／ｋｇ）であって、磁束密度は、磁化力８００Ａ／ｍにおいて、１．８０（Ｔ）以上、例えば、１．８８（Ｔ）としている。
【００２３】
この方向性ケイ素鋼からなる２枚のテープ材１０ａ，１０ｂを、押さえ巻き層６の上に、最初にギャップ巻きし、その上にさらに、厚さが０．６ｍｍ、幅が３３ｍｍの電磁鉄からなる２枚のテープ材１２ａ，１２ｂを、ギャップ巻きすることで構成している。
【００２４】
１４は不織布テープからなる押さえ巻き層であり、１６はポリエチレンでできた防食層である。
【００２５】
上記構成の電磁遮蔽ケーブル１について、誘導電圧Ｖ／ｋｍと遮蔽係数λとの関係を調べた結果を、図２の実線（図中の符号Ａの曲線）で示す。なお、この場合の接地抵抗は、４Ω／ｋｍ、信号周波数は５０Ｈｚである。
【００２６】
電磁遮蔽層として高透磁率材料である方向性ケイ素鋼からなるテープ材を単独に使用した場合（図中の符号Ｂの破線で示す曲線）には、単位長さ当たりの誘導電圧が３００Ｖ／ｋｍ程度までの低、中の電圧域では、比較的良好な遮蔽係数λ（＝Ｖ０／Ｖ）［ここに、Ｖ０は電磁遮蔽ケーブルのケーブル心線に誘導される電圧、Ｖは単位長さ当たりの誘導電圧］を示すが、誘導電圧が３００Ｖ／ｋｍ以上の高電圧域では、遮蔽係数λが急激に増加し、電磁遮蔽特性が劣化する。
【００２７】
また、電磁遮蔽層として、電磁鉄のテープ材を単独に使用した場合（図中の符号Ｃの一点鎖線で示す曲線）には、単位長さ当たりの誘導電圧が１００〜３００Ｖ／ｋｍ程度の中電圧域では、比較的良好な遮蔽係数λを示すが、誘導電圧が１００Ｖ／ｋｍ以下の低電圧域および３００Ｖ／ｋｍ以上の高電圧域では、遮蔽係数λが増加し、電磁遮蔽係数が劣化する。
【００２８】
これに対して、この実施の形態では、実線Ａで示されるように、単位長さ当たりの誘導電圧が低電圧域から高電圧域までの全領域に亘って、遮蔽係数λが低く抑えられており、電磁遮蔽特性が大幅に改善されることが理解される。
【００２９】
これは、単に、方向性ケイ素鋼と電磁鉄との両者の特性の加算的な効果ではなく、両者の相乗効果によって高透磁率を保ちつつ、磁気飽和も高い電磁領域が起こるためと考えられる。
【００３０】
さらに、この実施の形態では、方向性ケイ素鋼からなる２枚のテープ材１０ａ，１０ｂの厚みを、０．３０ｍｍとしているので、冬季のような低温の製造環境において、テープ材１０ａ，１０ｂの巻き付け作業中に割れが生じるといったこともなく、また、圧延工程を必要とする程薄くないので、コストも比較的低く、複数層巻き付けることなく必要な電磁遮蔽特性を得ることができる。
【００３１】
【発明の効果】
以上のように本発明によれば、単位長さ当たりの誘導電圧が低電圧域から高電圧域までの広い電圧領域に亘って良好な電磁遮蔽特性が得られる。したがって、同じ電磁遮蔽特性を得るためには、接地抵抗の値は比較的大きくても許容されるので、従来に比べて接地工事にかける費用を削減することができる。
【００３２】
しかも、方向性ケイ素鋼のテープ材の厚みを、０．２９〜０．３１ｍｍとしているので、作業性に優れ、コストの低減を図ることができる。
【図面の簡単な説明】
【図１】本発明の一つの実施の形態に係る電磁遮蔽ケーブルの構造を示す側面図である。
【図２】単位長さ当たりの誘導電圧と遮蔽係数との関係を示す特性図である。
【符号の説明】
１                      電磁遮蔽ケーブル
２                      ケーブル心線
４                      導電層
８                      電磁遮蔽層
１０ａ，１０ｂ          方向性ケイ素鋼からなるテープ材
１２ａ，１２ｂ          電磁鉄からなるテープ材
【図１】
2004234870.tif 000003
【図２】
2004234870.tif 000004